ПРОЗРАЧНЫЕ КОМПОЗИЦИОННЫЕ МАТЕРИАЛЫ ИЗ СИЛИКАГЕЛЯ/ОСАЖДЕННОГО ДИОКСИДА КРЕМНИЯ ДЛЯ СРЕДСТВ ДЛЯ УХОДА ЗА ЗУБАМИ

1. Композиционный материал из силикагеля и осажденного диоксида кремния для использования в композиции средства для ухода за зубами, где композиционный материал имеет максимальное светопропускание не менее 25% в диапазоне значений показателя преломления от примерно 1,432 до примерно 1,455, относительную доступность вкусоароматических добавок не менее 50% по сравнению с кварцевым песком, показатель адсорбции цетилтриметиламмония бромида (СТАВ) менее примерно 40, и, при включении композиционного материала в композицию средства для ухода за зубами в количестве 20 мас.%, средство для ухода за зубами имеет значение относительной абразии дентина (RDA) не более 130, отношение показателя удаления зубного налета к относительной абразии дентина (PCR:RDA) в диапазоне от 0,7 до 1,3 и значение мутности через 24 ч менее примерно 50%.
2. Композиционный материал по п.1, отличающийся тем, что его максимальное светопропускание составляет по меньшей мере 40%.
3. Композиционный материал по п.1, отличающийся тем, что диапазон значений показателя преломления составляет от примерно 1,435 до примерно 1,445.
4. Композиционный материал по п.1, отличающийся тем, что его максимальное светопропускание составляет по меньшей мере 40%, а диапазон значений показателя преломления составляет от примерно 1,435 до примерно 1,445.
5. Композиционный материал по п.1, отличающийся тем, что относительная доступность вкусоароматических добавок составляет по меньшей мере 75% по сравнению с кварцевым песком.
6. Композиционный материал по п.1, отличающийся тем, что относительная доступность вкусоароматических добавок составляет по меньшей мере 85% по сравнению с кварцевым песком.
7. Композиционный материал по п.1, отличающийся тем, что его показатель адсорбции СТАВ составляет от примерно 9 до примерно 35.
8. Композиционный материал по п.1, отличающийся тем, что его показатель адсорбции СТАВ составляет от примерно 12 до примерно 25.
9. Композиционный материал по п.1, отличающийся тем, что средство для ухода за зубами имеет значение RDA не более 120.
10. Композиционный материал по п.1, отличающийся тем, что средство для ухода за зубами имеет отношение PCR:RDA в диапазоне от 0,8 до 1,0.
11. Средство для ухода за зубами, содержащее композиционный материал из силикагеля и осажденного диоксида кремния по любому из пп.1-10.
12. Способ получения композиционного материала из силикагеля и осажденного диоксида кремния для использования в композиции средства для ухода за зубами, где композиционный материал имеет максимальное светопропускание не менее 25% в диапазоне значений показателя преломления от примерно 1,432 до примерно 1,455, относительную доступность вкусоароматических добавок не менее 50% по сравнению с кварцевым песком, показатель адсорбции СТАВ менее примерно 40, и, при включении композиционного материала в композицию средства для ухода за зубами в количестве 20 мас.%, средство для ухода за зубами имеет значение RDA не более 130, отношение PCR:RDA в диапазоне от 0,7 до 1,3 и значение мутности через 24 ч менее примерно 50%, включающий следующие последовательные стадии:
а. смешивание электролита, силиката щелочного металла и подкисляющего агента в реакционной среде с получением силикагеля; и без промывки, модификации или очистки полученного силикагеля,
б. последующее добавление к реакционной среде, содержащей силикагель, полученный на стадии (а), достаточного количества силиката щелочного металла и подкисляющего агента для образования осажденного диоксида кремния с получением композиционного материала из силикагеля и осажденного диоксида кремния.
13. Способ по п.12, отличающийся тем, что после стадии (а) реакционную среду подвергают воздействию высокосдвиговых усилий.
14. Способ по п.12, отличающийся тем, что электролит является солью щелочного металла или солью щелочноземельного металла.
15. Способ по п.12, отличающийся тем, что электролит является сульфатом натрия.
16. Способ по п.12, отличающийся тем, что на стадии (а) электролит добавляют до концентрации в диапазоне от примерно 0,5 мас.% до примерно 2,5 мас.% от общей массы водного раствора.
17. Способ по п.12, отличающийся тем, что электролит добавляют на стадии (б).
18. Способ по п.17, отличающийся тем, что электролитом на стадии (б) является сульфат натрия.
19. Способ получения композиционного материала из силикагеля и осажденного диоксида кремния для использования в композиции средства для ухода за зубами, где композиционный материал имеет максимальное светопропускание не менее 25% в диапазоне значений показателя преломления от примерно 1,432 до примерно 1,455, относительную доступность вкусоароматических добавок не менее 50% по сравнению с кварцевым песком, показатель адсорбции СТАВ менее примерно 40; и, при включении композиционного материала в композицию средства для ухода за зубами в количестве 20 мас.%, средство для ухода за зубами имеет значение RDA не более 130, отношение PCR:RDA в диапазоне от 0,7 до 1,3 и значение мутности через 24 ч менее примерно 50%, включающий следующие последовательные стадии:
а. смешивание электролита, водного раствора силиката щелочного металла, имеющего концентрацию в диапазоне от примерно 3% до примерно 35%, и водного раствора подкисляющего агента, имеющего концентрацию кислоты в диапазоне от примерно 4% до примерно 35%, при температуре в диапазоне от примерно 40 до примерно 90°С и при перемешивании в реакционной среде с получением силикагеля, и без промывки, модификации или очистки этого силикагеля,
б. последующее добавление к реакционной среде, содержащей силикагель, полученный на стадии (а), достаточного количества силиката щелочного металла и подкисляющего агента для образования осажденного диоксида кремния с получением композиционного материала из силикагеля и осажденного диоксида кремния, причем pH в течение всей реакции поддерживают в диапазоне от 3 до 10.
20. Способ по п.19, отличающийся тем, что после стадии (а) реакционную среду подвергают воздействию высокосдвиговых усилий.